(57)【特許請求の範囲】
【請求項１】
Ｆｅを０．００１０〜０．４質量％と、Ｓｉを０．００１０〜０．５０質量％と、Ｍｎを０．００１〜０．１質量％含有することを特徴とするＡｌ基合金スパッタリングターゲット。
【請求項２】
硬度（Ｈｖ）が２６以上である請求項１に記載のＡｌ基合金スパッタリングターゲット。
【発明の詳細な説明】
【技術分野】
【０００１】
本発明は、液晶ディスプレイなどのフラットパネルディスプレイに用いられる配線膜や電極膜を形成するのに有用なＡｌ基合金スパッタリングターゲットに関するものである。以下では、液晶ディスプレイを中心に説明するが、本発明の用途をこれに限定する趣旨ではない。
【背景技術】
【０００２】
半導体デバイスの一つである液晶ディスプレイ（ＬＣＤ：Ｌｉｑｕｉｄ  Ｃｒｙｓｔａｌ  Ｄｉｓｐｌａｙ）は、従来の表示機器であるブラウン管を使用したものよりも薄型化、軽量化、低消費電力化を図ることができ、しかも高解像度が得られるという利点があるため、最近では表示機器として主流となってきている。かかるＬＣＤには、画素スイッチとなる薄膜トランジスタ（ＴＦＴ：Ｔｈｉｎ  Ｆｉｌｍ  Ｔｒａｎｓｉｓｔｏｒ）が組み込まれたＴＦＴ液晶が主に用いられている。
【０００３】
このＴＦＴの一部として使用される薄膜状の電極およびこれに連なる配線を構成する金属薄膜には種々の特性が要求され、特に近年のＬＣＤの大型化あるいは高精細化の動きにより、信号の遅延を防止するために低配線抵抗化が重要な特性になりつつある。
【０００４】
かかる低配線抵抗の金属薄膜材料としては、純Ａｌが挙げられる。しかしながら、純Ａｌは耐熱性が十分ではないため、純Ａｌを用いた金属薄膜では、ＬＣＤの製造段階における絶縁膜の成膜工程等で２００〜４００℃程度の熱履歴を受けると、基板と薄膜との熱膨張係数の違いに起因する圧縮応力が機動力となって、ヒロックといわれる微小な凹凸が表面に生じて、配線間での短絡や断線を引き起こす場合があった。
【０００５】
そこで、これまで、かかるヒロック発生の問題を解決するために種々の技術が開示されており、例えば特許文献１には、Ｎｄ等の希土類元素を１．０〜１５原子％含むＡｌ合金よりなる半導体用電極が開示されている。また、特許文献２には、Ｆｅや希土類元素等を１．０〜１０原子％含有するＡｌ基合金で形成される配線膜や電極膜が開示されている。さらに、特許文献３には、Ｆｅを０．１〜３．０原子％、Ｓｉを０．５〜３．０原子％含有するＡｌ基合金薄膜が開示されている。しかしながら、これらの文献に開示されるＡｌ基合金は、合金元素の含有率が高いため、液晶パネルの大型化に伴う、さらなる低配線抵抗化（特に、熱処理後の配線抵抗の低減化）に対応できない場合があった。
【０００６】
一方、特許文献４には、薄膜電極や薄膜配線等の形成に用いられるＡｌ合金スパッタリングターゲットとして、Ｆｅ、Ｓｉをそれぞれ０．００１〜０．０１質量％、及びＣｕを０．０００１〜０．０１質量％含有し、平均結晶粒径が５ｍｍ以下のＡｌ合金スパッタリングターゲットが開示されている。かかるスパッタリングターゲットを用いて得られる金属薄膜は、上記特許文献１〜３に記載の金属薄膜に比して合金元素量が少ないため、配線抵抗を低減することができる一方で、合金元素量を低減したことにより耐ヒロック性が低下する場合があった。また、結晶粒径を小さくして（５ｍｍ以下）スパッタリング時のスプラッシュの発生を抑制するために、Ｆｅ及びＳｉに加えてＣｕを必須成分としている。
【０００７】
さらに、特許文献５には、スパッタリング時のスプラッシュの発生抑制技術として、Ｔｉ、Ｚｒ、Ｃｒ等の高融点金属を含むＡｌ基合金スパッタリングターゲットにおいて、硬度が低い方（Ｈｖ≦２５）がスプラッシュを抑制できると記載されている。
【先行技術文献】
【特許文献】
【０００８】
【特許文献１】特許第２７３３００６号公報
【特許文献２】特許第２７２７９６７号公報
【特許文献３】特許第４００９１６５号公報
【特許文献４】特開２００７−６３６２１号公報
【特許文献５】特許第３４１０２７８号公報
【発明の概要】
【発明が解決しようとする課題】
【０００９】
本発明は上記の様な事情に鑑みてなされたものであり、その目的は、低配線抵抗（３００℃程度の熱履歴を受けた後の配線抵抗が３．７μΩｃｍ以下）と耐ヒロック性に優れた金属薄膜の形成に有用であり、好ましくはさらにスパッタリング時のスプラッシュの発生を抑制することができる、Ｆｅ及びＳｉ含有Ａｌ基合金スパッタリングターゲットを提供することにある。
【課題を解決するための手段】
【００１０】
上記課題を解決し得た本発明のＡｌ基合金スパッタリングターゲットは、Ｆｅを０．００１０〜０．４質量％と、Ｓｉを０．００１０〜０．５０質量％含有することを特徴とする。
【００１１】
上記のＡｌ基合金スパッタリングターゲットにおいて、硬度（Ｈｖ）が２６以上であることや、Ｍｎ，Ｃｒ，Ｍｏ，およびＮｂよりなる群から選択される少なくとも１種の元素を０．００１〜０．１質量％含むものは、本発明の好ましい実施態様である。
【発明の効果】
【００１２】
本発明のＡｌ基合金スパッタリングターゲットは、合金元素（ＦｅやＳｉ等）の含有量が適度に調整されているため、優れた低配線抵抗（３００℃程度の熱履歴を受けた後の配線抵抗が３．７μΩｃｍ以下）と耐ヒロック性とを兼ね備えた金属薄膜を形成することができる。また、Ａｌ基合金スパッタリングターゲットの硬度（Ｈｖ）を２６以上とすることにより、スパッタリング時のスプラッシュの発生を抑制することができる。
【発明を実施するための形態】
【００１３】
本発明のＡｌ基合金スパッタリングターゲット（以下、単に「ターゲット」と称する場合がある）は、Ｆｅを０．００１０〜０．４質量％と、Ｓｉを０．００１０〜０．５０質量％含有することを特徴とする。
【００１４】
本発明にかかるターゲットの組成を、前述した特許文献３と比べると、特許文献３ではＳｉの下限を０．５％原子％（≒０．５２質量％）にしている点で、Ｓｉの含有率の上限を０．５０質量％以下とする本発明と相違する。以下に詳述するように、本発明者らの検討結果によれば、ＦｅとＳｉとを本発明で規定する範囲内に制御することにより、特に熱処理後の配線抵抗を一層低減できると共に、優れた耐ヒロック性をも兼ね備えた金属薄膜を提供し得るターゲットが得られることが判明した。また、本発明にかかるターゲットの組成を前述の特許文献４と比べると、特許文献４ではＦｅ、Ｓｉの上限をいずれも０．０１質量％と極低減化し、かつＣｕをほぼ同程度添加している点で、Ｃｕを添加しない本発明と相違している。また、特許文献４では、Ｆｅ、Ｓｉ、及びＣｕの微量添加により結晶粒径を微細化して、特にスパッタリング時のスプラッシュの発生を抑制しているが、本発明者らの検討によれば、Ｃｕを添加しなくとも、好ましくはターゲットの硬度（Ｈｖ）を適切に制御する（Ｈｖ≧２６）ことによって、スプラッシュの発生を効果的に抑えられることが判明した。すなわち、特許文献４において、本発明のような極微量のＦｅおよびＳｉを含むターゲットにおいて、スプラッシュの発生抑制に有効な硬度（Ｈｖ）は確立されていない。
【００１５】
本発明のターゲットにおいて、合金元素（ＦｅやＳｉ）の含有量を従来公知のターゲットに比して低減あるいは調整することにより、得られる金属薄膜の低配線抵抗化が図れるのみならず、耐ヒロック性を向上することができるメカニズムは明確ではないが、以下のように推察される。
【００１６】
一般に、Ａｌ基合金の低配線抵抗化は
（１）成膜過程（１５０〜１８０℃近傍）で過飽和に固溶していた合金元素の後工程での析出、および
（２）結晶粒成長による粒径の粗大化
という膜組織の変化によってもたらされ、このうち特に（１）の固溶元素の析出（固溶状態にある元素の総固溶量の低減）の影響が大きいことが知られている。
【００１７】
また、ヒロック抑制には、成膜過程（１５０〜１８０℃近傍）で一定量以上の固溶元素が結晶粒内で固溶状態を維持することが必要になることが知られている。
【００１８】
このため、低配線抵抗と高ヒロック耐性を併せ持つ金属薄膜を得るためには、成膜過程（１５０〜１８０℃近傍）で一定量以上の固溶元素の固溶状態を維持するとともに、ＬＣＤの製造段階における絶縁膜の成膜工程等（２００〜４００℃）で固溶元素の析出を促すことが必要となる。
【００１９】
ところで、本発明者らは、Ａｌ基合金において合金元素であるＦｅは２２０〜２５０℃において析出し、またＳｉは結晶粒の成長を抑制する効果があること、そして、合金元素としてＦｅとＳｉを併用することにより、低温域で成膜しても配線抵抗を低減できることを見出している（特許文献３参照）。というのも、合金元素の析出は、固溶した原子が粒界まで拡散する体拡散の過程と粒界を通じて粒界三重点などに凝集する過程があるが、低温域（２００℃近傍）では特に体拡散速度が律速となる。そこで、結晶粒成長を抑制して、固溶元素の粒界までの拡散距離を低下させることにより、合金元素は速やかに析出することとなるからである。
【００２０】
一方で、本発明者らがさらに検討を進めたところ、ＦｅとＳｉとを併用することにより、ヒロック耐性が低下する場合があることを見出した。これは、ＦｅがＳｉと反応してＦｅＳｉ系複合物を形成して成膜過程で析出してしまって、一定量以上の固溶元素の固溶状態を維持することができなかったためと推定された。
【００２１】
以上のことから、本発明では、Ａｌ基合金におけるＳｉの含有率を、特許文献３に比べてさらに低減することにより、Ｓｉと反応して成膜過程で析出するＦｅ量が低下して、固溶元素の固溶状態を維持することができ、ヒロック耐性の悪化を抑制できたものと考えられる。また、析出に供されるＦｅ量が減少するため、添加するＦｅ量を低減しても一定量以上の固溶Ｆｅ量を確保できることとなる。このため、Ａｌ基合金中の合金元素量を全体的に低減することができ、優れたヒロック耐性を維持したまま、低配線抵抗化を図ることができたと考えられる。
【００２２】
以下、Ｓｉを０．００１０〜０．５０質量％と、Ｆｅを０．００１０〜０．４質量％含有することを特徴とする本発明のＡｌ基合金スパッタリングターゲットについて詳細に説明する。
【００２３】
（合金元素）
本発明のターゲットに含まれるＳｉは、上述の通り、結晶粒の成長を抑制して、他の固溶元素（Ｆｅや、後述するＭｎ等）の析出を促す働きがあるが、Ｓｉの含有率を０．００１０〜０．５０質量％とすることによって、上記作用を効果的に発揮することができる。また、ＦｅがＦｅＳｉ系複合物を形成して析出するのを防ぐことができる。
【００２４】
Ｓｉの含有率が０．００１０質量％未満では、絶縁膜の成膜等の後工程での熱履歴を経ても固溶元素の析出を促すことができず、得られる金属薄膜の配線抵抗が低下しない場合がある。また、金属薄膜中の固溶成分量が少なくなり過ぎて、成膜過程で一定量以上の固溶元素の固溶状態を維持することができず、かえってヒロック耐性を低下させる場合がある。一方、Ｓｉの含有率が０．５０質量％を超えると、Ｓｉと併用されるＦｅの析出が促進されて、成膜過程で一定量以上の固溶元素の固溶状態を維持できずに、金属薄膜のヒロック耐性が低下する場合がある。また、金属薄膜中の合金成分量が多くなって、配線抵抗の上昇を招く場合がある。Ｓｉの含有率は、０．０１質量％以上（より好ましくは０．０３質量％以上）であることが好ましく０．２５質量％以下（より好ましくは０．１質量％以下）であることが好ましい。
【００２５】
本発明のターゲットに含まれるＦｅは、上述の通り、成膜過程で固溶状態を維持することができるため、得られる金属薄膜の耐ヒロック性を向上させる。また、２２０〜２５０℃において析出し、それに伴って結晶粒の成長も促すことによって、低配線抵抗化にも寄与する。Ｆｅの含有率を０．００１０〜０．４質量％とすることによって、上記作用を効果的に発揮することができる。
【００２６】
Ｆｅの含有率が０．００１０質量％未満では、成膜過程で一定量の固溶元素を確保することができずに、得られる金属薄膜のヒロック耐性が低下する場合がある。Ｆｅの含有率が０．４質量％を超えると、金属薄膜中の合金元素量が多くなるため、配線抵抗が低下しない場合がある。Ｆｅの含有率は、０．０１質量％以上（より好ましくは０．０５質量％以上）であることが好ましく、０．３８質量％以下（より好ましくは０．３５質量％以下）であることが好ましい。
【００２７】
上述の通り、本発明のターゲットは、特許文献３に比べて合金成分であるＳｉとＦｅの添加量を全体的に低下させ、金属薄膜中の合金成分量を低減しているため、さらなる配線抵抗の低減を実現することができる。
【００２８】
本発明のターゲットは、合金元素として、上記のＳｉおよびＦｅの他に、さらにＭｎ，Ｃｒ，Ｍｏ，およびＮｂよりなる群から選択される少なくとも１種の元素（以下、単に「Ｍ元素」と称する場合がある）を含んでもよい。これらの元素は単独で用いても、２種以上を組み合わせて用いてもよい。Ｍ元素は、Ｆｅと同様に金属薄膜の耐ヒロック性を向上させることができる。また、低温での拡散が速いことから成膜工程時に析出し易く、成膜時（または成膜後）の熱処理によって配線抵抗の低下を促すことができる。さらに、Ａｌへの固溶限が小さいため、たとえ固溶元素（Ｍ元素）が金属薄膜に残存しても配線抵抗の上昇に寄与し難い。
【００２９】
Ｍ元素の含有率（単独の場合は単独量、２種以上を含む場合はこれらの合計量）は、０．１質量％以下（より好ましくは０．０３質量％以下、さらに好ましくは０．０１質量％以下）であることが好ましい。Ｍ元素の含有率が０．１質量％を超える場合には、金属薄膜中の合金成分量が多くなって、配線抵抗の上昇を招くおそれがある。Ｍ元素の含有率の下限については、特に限定されるものではないが、上記作用を効果的に発揮させるために、０．００１質量％以上（より好ましくは０．００２質量％以上）とすることが好ましい。
【００３０】
本発明のターゲットは、さらに、ＴｉやＢを合金元素として含んでもよい。これにより、ターゲット製造時における鋳造工程での割れを防止したり、鋳造組織の微細化を図ることができる。Ｔｉの含有率は０．０００５質量％以上（より好ましくは０．００２質量％以上）が好ましく、０．０５質量％以下（より好ましくは０．０３質量％以下）が好ましい。また、Ｂの含有率は０．０００１質量％以上（より好ましくは０．０００４質量％以上）が好ましく、０．０１質量％以下（より好ましくは０．００６質量％以下）が好ましい。
【００３１】
本発明のターゲットは、ＳｉとＦｅを所定量含み、残部がＡｌ及び不可避不純物であるＡｌ基合金や、ＳｉとＦｅと、さらにＭ元素を所定量含み、残部がＡｌ及び不可避不純物であるＡｌ基合金、あるいは、ＳｉとＦｅとＭ元素と、さらにＴｉおよび／またはＢとを所定量含み、残部がＡｌ及び不可避不純物であるＡｌ基合金であってもよい。
【００３２】
（硬度）
本発明のターゲットは、硬度（Ｈｖ）が２６以上であることが好ましい。これにより、スパッタリング時のスプラッシュを抑制することができる。
【００３３】
一般に、ターゲット中の不純物（合金元素等）量が０．０１質量％以上である場合には、スプラッシュが発生し易いことが知られているが、本発明のＦｅおよびＳｉを含むＡｌ基合金ターゲットによれば、ターゲットの硬度（Ｈｖ）を２６以上にすることにより、ターゲット中の不純物量が０．０１質量％以上となってもスパッタリング時のスプラッシュを抑制できることを見出した。このように、硬度（Ｈｖ）が２６以上の場合にスプラッシュを抑制できるメカニズムは明確ではないものの、Ｍｏ−Ｗ合金と同様に、機械加工後の表面粗度が影響している可能性があると推測される。
【００３４】
本発明のターゲットの硬度（Ｈｖ）は、２８以上であることがより好ましい。また、硬度（Ｈｖ）の上限は特に限定されないが、添加元素量の少ない低合金系において硬度（Ｈｖ）を６０超とすることは技術的に難しい。好ましい上限は５０（より好ましくは４０）である。
【００３５】
（スパッタリングターゲットの製造方法）
本発明のターゲットの製造方法としては、特に限定されず、例えばスプレイフォーミング法や溶解鋳造法等が挙げられるが、特に硬度（Ｈｖ）が２６以上のターゲットを作製するために、また、製造コスト低減のため、溶解鋳造法で作製することが好ましい。
【００３６】
より詳細には、本発明のターゲットは、一般的な溶解鋳造の後、均熱工程、粗熱間圧延工程、仕上熱間圧延工程、（必要に応じて巻き取り工程、巻き戻し工程、ストレッチャー工程）、切断工程、（必要に応じて冷間加工工程）、ターゲット加工工程をこの順で経ることによって製造することができる。また、所定の硬度（Ｈｖ）を確保するためには、上記各工程において、圧延温度の低温化や巻き取り温度の低温化、ストレッチャー量の調整、冷間加工時の冷延率の調整を行うことが好ましい。上記の必要に応じて行う工程もしくは制御を１つ、あるいは２つ以上を適宜組み合わせて行うことによって、硬度（Ｈｖ）が２６以上のターゲットを作製することができる。特に、本発明では、圧延温度や巻き取り温度を、従来（おおむね５００℃以上）に比べて低温化していることに特徴を有する。なお、本発明のターゲットは、特許文献４と異なり切断後の焼鈍工程を省略することができる。以下、本発明に用いられる好ましい製造方法について、工程毎に詳細に説明する。
【００３７】
（溶解鋳造工程）
溶解鋳造工程は特に限定されず、ターゲットの製造に通常用いられる工程を適宜採用することができる。例えば鋳造方法として、代表的にはＤＣ（半連続）鋳造、薄板連続鋳造（双ロール式、ベルトキャスター式、プロペルチ式、ブロックキャスター式など）などが挙げられる。
【００３８】
（均熱工程）
均熱工程では、硬度確保のために、均熱温度を３５０〜５００℃程度にすることが好ましく、上限を４５０℃とすることがより好ましい。また、均熱時間は、１〜８時間程度に制御することが好ましい。
【００３９】
（粗熱間圧延工程）
上記の均熱を行なった後、粗熱間圧延を行なう。硬度確保のために、粗熱間圧延開始温度を３５０〜５００℃程度にすることが好ましく、上限を４５０℃にすることがより好ましい。また、総圧下率を５０〜９５％程度に制御することが好ましい。
【００４０】
（仕上熱間圧延工程）
本発明では、粗熱間圧延の後、仕上熱間圧延を行う。硬度確保のために、仕上熱間圧延開始温度を２００〜５００℃程度にすることが好ましく、上限を４００℃にすることがより好ましい。また、総圧下率を５０〜９０％程度に制御することが好ましい。
【００４１】
（巻き取り工程、巻き戻し工程）
本発明では、仕上熱間圧延の後、必要に応じて巻き取り、及び巻き戻し作業を行ってもよい。巻き取り温度は２００〜４５０℃程度にすることが好ましく、上限を４００℃にすることがより好ましい。
【００４２】
（ストレッチャー工程）
本発明では、仕上熱間圧延の後（あるいは巻き取り工程、及び巻き戻し工程の後）、必要に応じてストレッチャーを行ってもよい。ストレッチャーは室温で行えばよい。また加工率は１％以上にすることが好ましい。
【００４３】
（冷間加工工程）
本発明では、上記工程を経て得られたターゲットを適度な大きさに切断した後、硬度確保のために、必要に応じて冷間加工を行ってもよい。加工率は５〜５０％に制御することが好ましい。
【実施例】
【００４４】
以下、実施例に基づいて本発明を詳細に述べる。ただし、下記実施例は本発明を制限するものではなく、前・後記の趣旨を逸脱しない範囲で変更実施をすることは全て本発明の技術的範囲に包含される。
【００４５】
先ず、実験例で用いた評価方法について、以下説明する。
【００４６】
（硬度）
スパッタリングターゲットの硬度（ビッカース硬さ：Ｈｖ）は、ビッカース硬度計（株式会社明石製作所製、ＡＶＫ−Ｇ２）を用いて測定した。
【００４７】
（ヒロック耐性）
スパッタリングターゲットを用い、Ｓｉウェーハ基板（サイズ：直径１００．０ｍｍ×厚さ０．５０ｍｍ）に対し、株式会社島津製作所製「スパッタリングシステムＨＳＲ−５４２Ｓ」のスパッタリング装置によってＤＣマグネトロンスパッタリングを行った。スパッタリング条件は、以下の通りである。
背圧：３．０×１０-6Ｔｏｒｒ以下
Ａｒガス圧：２．２５×１０-3Ｔｏｒｒ
Ａｒガス流量：３０ｓｃｃｍ、スパッタリングパワー：１５０Ｗ
極間距離：５１．６ｍｍ
基板温度：室温
【００４８】
得られた薄膜表面上に、フォトリソグラフィーによってポジ型フォトレジスト（ノボラック系樹脂：東京応化工業製のＴＳＭＲ−８９００，厚さ１.０μｍ、線幅１０μｍのラインアンドスペース）を形成した後、ＣＶＤ装置内の減圧窒素雰囲気（圧力：１Ｐａ）で、２７０℃で１５分、あるいは３２０℃で３０分保持する熱処理を行なった。
【００４９】
次に、ストライプパターン表面部分およびパターンの横断面部分（サイド部）に発生するヒロック（半球状の突起物）数を、１００００倍の電子顕微鏡（ＳＥＭ）で確認するとともに、光学顕微鏡にて対物レンズ５０倍、接眼レンズ１０倍の倍率でノルマルスキレンズによる微分干渉にて視野内のヒロック個数を測定し、ヒロック密度（単位面積当たりのヒロック数）を求めた。
【００５０】
ヒロック耐性の判定基準は、ヒロック密度が３.０×１０9個／ｍ2未満の場合を◎、（３.０〜９．０）×１０9個／ｍ2の場合を○、９．０×１０9個／ｍ2を超える場合を×とした。
【００５１】
（配線抵抗）
上記ヒロック耐性測定用サンプルの作製法と同様の方法で、線幅１００μｍのストライプパターン形状に加工した後、ウェットエッチングにより、線幅１００μｍ、線長１０ｍｍの配線抵抗測定用パターン状に加工した。ウェットエッチングにはＨ3ＰＯ4：ＨＮＯ3：Ｈ2Ｏ＝７５：５：２０の混合液を用いた。これに熱履歴を与えるため、前記エッチング処理後に、ヒロック測定と同じくＣＶＤ装置内の減圧窒素雰囲気（圧力：１Ｐａ）で、上記薄膜に２７０℃で１５分、あるいは３２０℃で３０分保持する熱処理を行なった。その後、４探針法により比抵抗値を室温にて測定した。
【００５２】
（スプラッシュ）
上記条件でスパッタリングを行なったときに発生するスプラッシュ（初期スプラッシュ）の個数を測定した。
【００５３】
スパッタリングターゲット１枚につき、１６枚の薄膜を形成した。従って、スパッタリングは、８１（秒間）×１６（枚）＝１２９６秒間行なった。
【００５４】
パーティクルカウンター（株式会社トプコン製：ウェーハ表面検査装置ＷＭ−３）を用い、上記薄膜の表面に認められたパーティクルの位置座標、サイズ（平均粒径）、および個数を計測した。ここでは、サイズが３μｍ以上のものをパーティクルとみなしている。その後、この薄膜表面を光学顕微鏡観察（倍率：１０００倍）し、形状が半球形のものをスプラッシュとみなし、単位面積当たりのスプラッシュの個数を計測した。
【００５５】
詳細には、上記薄膜１枚につき、上記のスパッタリングを行なう工程を、Ｓｉウェーハ基板を差し替えながら、連続して、薄膜１６枚について同様に行い、スプラッシュの個数の平均値を「初期スプラッシュの発生数」とした。本実験例では、このようにして得られた初期スプラッシュの発生数が２０個／ｃｍ2以下のものを○、２１個／ｃｍ2以上のものを×と評価した。
【００５６】
（実験例１〜１１）
表１に示す種々のＡｌ基合金（残部がＡｌ及び不可避不純物）を用意し、厚み５００ｍｍの鋳塊をＤＣ鋳造法によって造塊した後、４５０℃で２時間均熱処理し、次いで４５０℃、圧下量９０％で粗熱間熱延し、続いて４００℃、圧下量７０％で仕上圧延し、３５０℃でコイルに巻き取った。その後、巻き戻し、ストレチャーで３％加工し、切断後、スパッタリングターゲット（圧延板）を作製した。なお、実験例６については、冷間加工を行った。その際、圧下率は２０％に制御した。
【００５７】
得られたスパッタリングターゲットを用いて、上記の方法により、硬度およびスプラッシュを評価した。また、金属薄膜としたときのヒロック耐性および配線抵抗を評価した。評価結果を表１に示す。
【００５８】
【表１】
0005457794.tif 000002
【００５９】
当該結果によれば、Ｆｅを０．００１０〜０．４質量％とＳｉを０．００１０〜０．５０質量％含有する本発明のターゲットは、２７０℃または３２０℃のいずれの熱処理後もヒロック耐性に優れ、配線抵抗が低く、スパッタリング時のスプラッシュの発生も低減されていることが分る（実験例１〜６）。特に、合金成分としてＭ元素をさらに含むターゲットは、ヒロック耐性に一層優れることが分る（実験例４〜６）。これに対し、ＦｅとＳｉの含有率が低すぎるターゲットでは、ヒロック耐性が低下することが分る（実験例７）。また、ＦｅあるいはＳｉのいずれかの含有率が本発明の範囲外にある場合には、配線抵抗が高くなることが分る（実験例８〜１１）。